(57)【要約】【課題】Ｃ．Ｉ．ディスパースイエロー１１４を含有するインクジェット用イエローインク組成物において、保存安定性が良好となり、かつ、発色性及び耐光性に優れたイエロー色の染色物が得られるインクジェット用イエローインク組成物を提供する。【解決手段】本発明に係るインクジェット用イエローインク組成物は、Ｃ．Ｉ．ディスパースイエロー１１４と、多環構造を有する分散染料と、水溶性有機溶剤と、を含有するインクジェット用イエローインク組成物であって、前記インク組成物の分光特性から算出されるＬ＊ａ＊ｂ＊表色系の色相角θが１００〜１１６°の範囲にあり、前記多環構造を有する分散染料の含有割合が、前記Ｃ．Ｉ．ディスパースイエロー１１４  １質量部に対して、０．００１質量部以上であることを特徴とする。【選択図】なし【特許請求の範囲】
【請求項１】
Ｃ．Ｉ．ディスパースイエロー１１４と、多環構造を有する分散染料と、水溶性有機溶剤と、を含有するインクジェット用イエローインク組成物であって、
前記インク組成物の分光特性から算出されるＬ＊ａ＊ｂ＊表色系の色相角θが１００〜１１６°の範囲にあり、
前記多環構造を有する分散染料の含有割合が、前記Ｃ．Ｉ．ディスパースイエロー１１４  １質量部に対して、０．００１質量部以上であることを特徴とする、インクジェット用イエローインク組成物。
【請求項２】
前記多環構造を有する分散染料が、アントラキノン構造、ベンゾチアゾール構造、ベンゾイミダゾール構造、キノフタロン構造、ベンズアントロン構造及びキノリン構造よりなる群から選択される１種の構造を有する分散染料である、請求項１に記載のインクジェット用イエローインク組成物。
【請求項３】
前記多環構造を有する分散染料の含有割合が、前記Ｃ．Ｉ．ディスパースイエロー１１４  １質量部に対して、０．００１質量部以上０．０５質量部以下である、請求項１または請求項２に記載のインクジェット用イエローインク組成物。
【請求項４】
前記水溶性有機溶剤が、グリコールエーテル類を少なくとも含有する、請求項１ないし請求項３のいずれか一項に記載のインクジェット用イエローインク組成物。
【請求項５】
前記色相角θが、１０８〜１１６°の範囲にある、請求項１ないし請求項４のいずれか一項に記載のインクジェット用イエローインク組成物。
【請求項６】
さらに、アニオン性界面活性剤を含有する、請求項１ないし請求項５のいずれか一項に記載のインクジェット用イエローインク組成物。
【発明の詳細な説明】
【技術分野】
【０００１】
本発明は、インクジェット用イエローインク組成物に関する。
【背景技術】
【０００２】
インクジェット記録方法は、微細なノズルヘッドからインクの小滴を吐出して飛翔させ、紙等の記録媒体に付着させて印刷を行う方法である。この方法は、比較的安価な装置で高解像度かつ高品位な画像を、高速で印刷可能であるという特徴を有する。
【０００３】
近年、インクジェット記録方法を用いて、記録媒体である布帛を捺染する技術が提案されている。捺染用のインクジェットインクは、布帛の種類によって使用する染料の種類も異なる。例えばポリエステルやナイロン等の疎水性合成繊維の捺染には、一般に分散染料が用いられる。分散染料は、石鹸、アルコール、エーテル等の分散剤で、水中に分散させてエマルジョン状にした状態で用いられる。分散染料は、通常高温加熱して疎水性合成繊維に染着させる。
【０００４】
インクジェット捺染用インクとして分散染料を用いる場合には、従来の捺染用染料の重要な選択基準である画像の耐光性や発色性に優れることの他に、インク溶媒中での保存安定性やプリンターの吐出ヘッドからの吐出信頼性等の特性も重要となる。
【０００５】
例えば特許文献１〜２には、特定の構造を有する分散染料を用いることで、長期にわたり良好な分散安定性及び良好な発色性を実現したインクジェット捺染用イエローインクが開示されている。また、特許文献３には、特定の構造を有する分散染料を用いることで、高濃度で鮮明な高堅牢性を有するイエロー色の染色物が得られるインクジェット用インクが開示されている。
【先行技術文献】
【特許文献】
【０００６】
【特許文献１】特開平７−３１７８号公報
【特許文献２】特開平７−３１７９号公報
【特許文献３】特開平１０−２５１５７７号公報
【発明の概要】
【発明が解決しようとする課題】
【０００７】
捺染用途に用いられるインクジェット用イエローインク組成物に好適な分散染料の一種として、Ｃ．Ｉ．ディスパースイエロー１１４が挙げられる。Ｃ．Ｉ．ディスパースイエロー１１４は、発色性が良好で、かつ、耐光性にも優れているため、高濃度で鮮明な高堅牢性を有するイエロー色の染色物が得られる。
【０００８】
しかしながら、Ｃ．Ｉ．ディスパースイエロー１１４を含有するインクジェット用イエローインク組成物は、長期保存時において透明結晶が析出することが明らかとなってきた。本願発明者らの研究により、この透明結晶は、Ｃ．Ｉ．ディスパースイエロー１１４そのものであることが判明した。このような透明結晶がインク組成物中に存在すると、インク組成物の保存安定性を悪化させるだけでなく、プリンターの吐出ヘッドからの吐出信頼性をも損なうこととなる。
【０００９】
そこで、本発明に係る幾つかの態様は、上記課題の少なくとも一部を解決することで、Ｃ．Ｉ．ディスパースイエロー１１４を含有するインクジェット用イエローインク組成物
において、保存安定性が良好となり、かつ、発色性及び耐光性に優れたイエロー色の染色物が得られるインクジェット用イエローインク組成物を提供するものである。
【課題を解決するための手段】
【００１０】
本発明は上述の課題の少なくとも一部を解決するためになされたものであり、以下の態様又は適用例として実現することができる。
【００１１】
［適用例１］
本発明に係るインクジェット用イエローインク組成物の一態様は、
Ｃ．Ｉ．ディスパースイエロー１１４と、多環構造を有する分散染料と、水溶性有機溶剤と、を含有するインクジェット用イエローインク組成物であって、
前記インク組成物の分光特性から算出されるＬ＊ａ＊ｂ＊表色系の色相角θが１００〜１１６°の範囲にあり、
前記多環構造を有する分散染料の含有割合が、前記Ｃ．Ｉ．ディスパースイエロー１１４  １質量部に対して、０．００１質量部以上であることを特徴とする。
【００１２】
適用例１のインクジェット用イエローインク組成物によれば、長期保存時におけるＣ．Ｉ．ディスパースイエロー１１４の結晶の析出を抑制することができるので、インク組成物の保存安定性が良好となる。また、適用例１のインクジェット用イエローインク組成物によれば、発色性及び耐光性に優れたイエロー色の染色物が得られる。
【００１３】
［適用例２］
適用例１のインクジェット用イエローインク組成物において、
前記多環構造を有する分散染料が、アントラキノン構造、ベンゾチアゾール構造、ベンゾイミダゾール構造、キノフタロン構造、ベンズアントロン構造及びキノリン構造よりなる群から選択される１種の構造を有する分散染料であることができる。
【００１４】
適用例２のインクジェット用イエローインク組成物によれば、長期保存時におけるＣ．Ｉ．ディスパースイエロー１１４の結晶の析出をより効果的に抑制することができるので、インク組成物の保存安定性が良好となる。
【００１５】
［適用例３］
適用例１または適用例２のインクジェット用イエローインク組成物において、
前記多環構造を有する分散染料の含有割合が、前記Ｃ．Ｉ．ディスパースイエロー１１４  １質量部に対して、０．００１質量部以上０．０５質量部以下であることができる。
【００１６】
適用例３のインクジェット用イエローインク組成物によれば、長期保存時におけるＣ．Ｉ．ディスパースイエロー１１４の結晶の析出を抑制することができるので、インク組成物の保存安定性が良好となる。また、適用例３のインクジェット用イエローインク組成物によれば、発色性及び耐光性に優れたイエロー色の染色物が得られる。
【００１７】
［適用例４］
適用例１ないし適用例３のいずれか一例のインクジェット用イエローインク組成物において、前記水溶性有機溶剤が、グリコールエーテル類を少なくとも含有することができる。
【００１８】
適用例４のインクジェット用イエローインク組成物によれば、プリンターの吐出ヘッドからの吐出信頼性を確保でき、インクジェット用インクとしてより好ましい態様となる。
【００１９】
［適用例５］
適用例１ないし適用例４のいずれか一例のインクジェット用イエローインク組成物において、前記色相角θが、１０８〜１１６°の範囲にあることができる。
【００２０】
適用例５のインクジェット用イエローインク組成物によれば、Ｃ．Ｉ．ディスパースイエロー１１４が持つ色相を損なわない範囲のイエロー色の染色物が得られる。
【００２１】
［適用例６］
適用例１ないし適用例５のいずれか一例のインクジェット用イエローインク組成物において、さらに、アニオン性界面活性剤を含有することができる。
【００２２】
適用例６のインクジェット用イエローインク組成物によれば、Ｃ．Ｉ．ディスパースイエロー１１４や多環構造を有する分散染料などの分散染料の分散安定性を確保できるため、より好ましい態様となる。
【発明を実施するための形態】
【００２３】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００２４】
以下、インクジェット用イエローインク組成物について詳細に説明する。本明細書において、「インクジェット捺染」とは、インクジェット方式を利用して記録媒体の一種である布帛（の表面）にインクを記録することをいい、インクジェット記録の一種である。「染色物」とは、記録媒体の一種である布帛（の表面）にインクが記録されて画像が形成されたものをいう。
【００２５】
１．インクジェット用イエローインク組成物
本実施の形態に係るインクジェット用イエローインク組成物は、Ｃ．Ｉ．ディスパースイエロー１１４と、多環構造を有する分散染料と、水溶性有機溶剤と、を含有するインクジェット用イエローインク組成物であって、前記インク組成物の分光特性から算出されるＬ＊ａ＊ｂ＊表色系の色相角θが１００〜１１６°の範囲内にあり、前記多環構造を有する分散染料の含有割合が、前記Ｃ．Ｉ．ディスパースイエロー１１４  １質量部に対して、０．００１質量部以上であることを特徴とする。
【００２６】
本実施の形態に係るインクジェット用イエローインク組成物によれば、長期保存時におけるＣ．Ｉ．ディスパースイエロー１１４の結晶の析出を抑制することができるので、インク組成物の保存安定性が良好となる。このメカニズムの詳細については明らかとはなっていないが、以下のように考えられる。
【００２７】
すなわち、インクジェット用インク組成物として使用するためには、インク組成物の２０℃における粘度を２〜１０ｍＰａ・ｓ程度に調整し、インク組成物の２０℃における表面張力を２５〜４５ｍＮ／ｍ程度に調整する必要がある。そのためには、インク組成物にグリコールエーテル類などの水溶性有機溶剤を添加して上記物性を調整する必要がある。Ｃ．Ｉ．ディスパースイエロー１１４は、水には溶解しないが、水溶性有機溶剤にはわずかに溶解する。この溶解したＣ．Ｉ．ディスパースイエロー１１４が長期の保存により再結晶することで、透明な結晶が析出するものと考えられる。しかしながら、そこに多環構造を有する分散染料が存在すると、Ｃ．Ｉ．ディスパースイエロー１１４の水溶性有機溶剤への溶解を阻害したり、この再結晶自体を阻害したりすることで、Ｃ．Ｉ．ディスパースイエロー１１４の結晶の析出を抑制できると考えられる。
【００２８】
本実施の形態に係るインクジェット用イエローインク組成物は、該インク組成物の分光
特性から算出されるＬ＊ａ＊ｂ＊表色系の色相角θが１００〜１１６°の範囲内にあるものである。前記色相角θは、好ましくは１０８〜１１６°の範囲内である。色相角θをこの範囲とすることにより、色再現性及び耐光性にさらに優れたインクジェット捺染を実現できる。色相角θが１１６°を超えると黄緑掛かった色となり、色相角θが１００°未満ではオレンジ掛かった色となるため、イエロー色を保つことができない。特に色相角θが１０８〜１１６°の範囲内にあると、Ｃ．Ｉ．ディスパースイエロー１１４が持つ色相を損なわない範囲となるので、得られる染色物の色相が変化（色ズレ）したり、耐光性が低下したりするなどの弊害を防止できる。
【００２９】
本発明においては、インク組成物の色相角は、ＣＩＥ（Commission  International  del'Eclairage）により規格化され、ＪＩＳ（すなわちＪＩＳ  Ｚ  ８７２９）において採用されているＬ＊ａ＊ｂ＊表色系による色差表示法によって、規定することができる。
【００３０】
ここで、「インク組成物の分光特性から算出されるＬ＊ａ＊ｂ＊表色系の色相角θ」とは、対象とするインク組成物を、水を用いて容積基準で５００倍に希釈し、得られた希釈液１ｍＬにさらにアセトン７５質量％水溶液を加えて１０ｍＬに希釈した試料を用い、この試料について分光光度計（株式会社日立製作所製、型式「Ｕ−３０００」、使用セル：光路長１ｃｍの石英セル、Ｄ６５光源、視野角２度）を用いて分光分析を行い、その結果からＬ＊ａ＊ｂ＊表色系におけるＬ＊値（明度）、ａ＊値、及びｂ＊値を算出し、これらａ＊値およびｂ＊値より下記の通りに求められる色相角のことを意味する。なお、希釈用に使用される水としては、イオン交換水、限外濾過水、逆浸透水、蒸留水等の純水、または超純水を用いることができる。
【００３１】
ここで色相角は、以下のように求められる。
色相角＝３６０＋ｔａｎ（ｂ＊／ａ＊）  ａ＊＞0、ｂ＊＜0の場合
色相角＝３６０−ｔａｎ（ｂ＊／ａ＊）  ａ＊＜0、ｂ＊＜0の場合
【００３２】
以下、本実施の形態に係るインクジェット用イエローインク組成物に含まれる、分散染料、分散剤、水、水溶性有機溶剤、その他の添加剤の順に説明する。
【００３３】
１．１．分散染料
１．１．１．Ｃ．Ｉ．ディスパースイエロー１１４
本実施の形態に係るインクジェット用イエローインク組成物（以下、単に「インク組成物」ともいう。）は、Ｃ．Ｉ．ディスパースイエロー１１４を含有する。
【００３４】
Ｃ．Ｉ．ディスパースイエロー１１４は、下記式（１）で示される化合物である。Ｃ．Ｉ．ディスパースイエロー１１４は、本実施の形態に係るインク組成物のイエロー色を発現するための主成分となる分散染料である。Ｃ．Ｉ．ディスパースイエロー１１４は、上述のように発色性及び耐光性に優れている。
【００３５】
【化１】
2015183009.tif 000002
【００３６】
本実施の形態に係るインク組成物中のＣ．Ｉ．ディスパースイエロー１１４の含有量は特に限定されないが、１０〜５０質量％、好ましくは１５〜４５質量％、より好ましくは２０〜４０質量％の範囲とするのが好ましい。上記範囲であれば、イエロー色の発色濃度が十分な染色物を得ることができる。
【００３７】
１．１．２．多環構造を有する分散染料
本実施の形態に係るインク組成物は、多環構造を有する分散染料を含有する。多環構造を有する分散染料を添加することで、上述したように、長期保存時におけるＣ．Ｉ．ディスパースイエロー１１４の結晶の析出を抑制することができる。
【００３８】
多環構造を有する分散染料としては、例えばアントラキノン構造、ベンゾチアゾール構造、ベンゾイミダゾール構造、キノフタロン構造、ベンズアントロン構造及びキノリン構造よりなる群から選択される１種の構造を有する分散染料が挙げられる。このような構造を有する分散染料を添加することで、Ｃ．Ｉ．ディスパースイエロー１１４の結晶の析出をより効果的に抑制することができるので、インク組成物の保存安定性がより良好となる。
【００３９】
アントラキノン構造を有する分散染料としては、例えばＣ．Ｉ．ディスパースイエロー５１、１２７；Ｃ．Ｉ．ディスパースレッド９２、１９１；Ｃ．Ｉ．ディスパースブルー６０等が挙げられる。
【００４０】
ベンゾチアゾール構造を有する分散染料としては、例えばＣ．Ｉ．ディスパースレッド１５４等が挙げられる。
【００４１】
ベンゾイミダゾール構造を有する分散染料としては、例えばＣ．Ｉ．ディスパースイエロー８２等が挙げられる。
【００４２】
キノフタロン構造を有する分散染料としては、例えばＣ．Ｉ．ディスパースイエロー５４、６４等が挙げられる。
【００４３】
ベンズアントロン構造を有する分散染料としては、例えばＣ．Ｉ．ディスパースイエロー１３等が挙げられる。
【００４４】
キノリン構造を有する分散染料としては、例えばＣ．Ｉ．ディスパースイエロー５、５６等が挙げられる。
【００４５】
本実施の形態に係るインク組成物における多環構造を有する分散染料の含有割合は、Ｃ．Ｉ．ディスパースイエロー１１４  １質量部に対して、０．００１質量部以上であればよいが、０．００１質量部以上０．０５質量部以下であることが好ましい。多環構造を有する分散染料の含有割合がＣ．Ｉ．ディスパースイエロー１１４  １質量部に対して０．００１質量部未満であると、長期保存時におけるＣ．Ｉ．ディスパースイエロー１１４の結晶の発生を抑制する効果が得られにくい。一方、多環構造を有する分散染料の含有割合がＣ．Ｉ．ディスパースイエロー１１４  １質量部に対して０．０５質量部を超えると、長期保存時におけるＣ．Ｉ．ディスパースイエロー１１４の結晶の発生を抑制する効果は得られるが、染色物の色相が変化（色ズレ）したり、耐光性が低下したりするなどの弊害が生じるおそれがある。
【００４６】
１．２．分散剤
前記分散染料を分散させるための分散剤としては、特に限定されず、例えばノニオン性
やアニオン性の分散剤を挙げることができる。アニオン性の分散剤としては、高級脂肪酸塩、ポリオキシエチレンアルキルエーテル硫酸塩、芳香族スルホン酸塩、リグニンスルホン酸塩、芳香族スルホン酸塩またはリグニンスルホン酸塩のホルマリン縮合物等が挙げられる。芳香族スルホン酸塩としては、アルキルフェニルスルホン酸塩、アルキルナフタレンスルホン酸塩、アルキルフェニルエーテルスルホン酸塩等が挙げられる。芳香族スルホン酸塩のホルマリン縮合物としては、ナフタレンスルホン酸塩のホルマリン縮合物、特殊芳香族スルホン酸塩のホルマリン縮合物（ブチルナフタレン等のアルキルナフタレンスルホン酸ナトリウムとナフタレンスルホン酸ナトリウムとのホルマリン縮合物、クレゾールスルホン酸ナトリウムと２−ナフトール−６−スルホン酸ナトリウムのホルマリン縮合物、クレゾールスルホン酸ナトリウムのホルマリン縮合物、クレオソート油スルホン酸ナトリウムのホルマリン縮合物）等が挙げられる。また、これらの分散剤は、１種または２種以上を組み合わせて用いることができる。
【００４７】
さらに上記のノニオン性やアニオン性の分散剤の他に、いわゆる高分子分散剤を用いることができ、例えば、スチレンおよびその誘導体、ビニルナフタレンおよびその誘導体、α，β−不飽和カルボン酸の脂肪族アルコールエステル等、アクリル酸およびその誘導体、マレイン酸およびその誘導体、イタコン酸およびその誘導体、フマール酸およびその誘導体、酢酸ビニル、ビニルアルコール、ビニルピロリドン、アクリルアミド、およびその誘導体等から選ばれる少なくとも２つ以上の単量体（このうち少なくとも１つは親水性単量体）からなるブロック共重合体、ランダム共重合体およびグラフト共重合体、並びにこれらの塩等を挙げることができる。これらの樹脂は、塩基を溶解させた水溶液に可溶なアルカリ可溶型樹脂であることが好ましい。
【００４８】
本実施の形態に係るインク組成物に含まれる分散剤の含有割合は、特に限定されないが、分散染料の含有量１００質量部に対して５〜２００質量部であることが好ましく、１０〜１００質量部であることがより好ましい。
【００４９】
分散染料を分散させる方法としては、特に限定されず、ボールミル、サンドミル、高圧ホモジナイザーなどの方法で分散することができる。本実施の形態に係るインク組成物中に含有される分散染料の平均粒径の範囲は、分散安定性やインク供給系およびインク吐出部分等の目詰まり防止等の観点から好ましくは０．０５μｍ以上１．０μｍ以下、より好ましくは０．０７μｍ以上０．５μｍ以下である。
【００５０】
１．３．水
本実施の形態に係るインク組成物は、分散染料の分散媒としての水を含む。インク中における水の含有量は、特に限定されないが、４０質量％以上９０質量％以下であるのが好ましく、５５質量％以上７０質量％以下であるのがより好ましい。
【００５１】
１．４．水溶性有機溶剤
本実施の形態に係るインク組成物は、２５℃の水１００ｇに対する溶解度が１ｇ／１００ｇ以上の水溶性有機溶剤を含む。水溶性有機溶剤としては、インク組成物の粘度調整や目詰まり防止による吐出信頼性を確保するための湿潤剤や、布帛への良好な浸透性を付与することで染着斑や滲みを抑制するための浸透剤等が挙げられる。
【００５２】
湿潤剤としては、例えばグリセリン、エチレングリコール、ジエチレングリコール、トリエチレングリコール、２−ピロリドン、１，３−ジメチルイミダゾリジノン、２−イミダゾリジノン等が挙げられる。これらの湿潤剤は、１種単独で用いてもよく、２種以上組み合わせて用いてもよい。
【００５３】
本実施の形態に係るインク組成物中の湿潤剤の含有量は、インク全量に対して４〜４０
質量％であることが好ましい。
【００５４】
浸透剤としては、例えばエチレングリコールモノメチルエーテル、エチレングリコールモノエチルエーテル、ジエチレングリコールモノメチルエーテル、ジエチレングリコールモノエチルエーテル、トリエチレングリコールモノメチルエーテル、トリエチレングリコールモノエチルエーテル等が挙げられる。これらの浸透剤は、比較的親水性が高いため、分散染料の分散安定性を確保する効果も得られる。これらの浸透剤は、１種単独で用いてもよく、２種以上組み合わせて用いてもよい。
【００５５】
本実施の形態に係るインク組成物中の浸透剤の含有量は、インク全量に対して１〜１０質量％であることが好ましい。
【００５６】
１．５．その他の添加剤
また、本発明の好ましい態様によれば、本実施の形態に係るインク組成物は、その諸特性を改善するためにその他の添加剤として、界面活性剤、防腐剤、防かび剤、ｐＨ調整剤、染料溶解助剤、酸化防止剤、消泡剤、導電率調整剤、濃染剤、均染剤等を含有することができる。
【００５７】
本実施の形態に係るインク組成物のｐＨは、５以上９以下であることが好ましい。インクのｐＨが上記範囲にあると、インク中の分散染料の分散性や保存安定性が良好となりやすい。ｐＨ調整剤としては、例えば、ジエタノールアミン、トリエタノールアミン、プロパノールアミン、モルホリン等のアミン類及びこれらの変成物；酢酸、クエン酸、フタル酸、シュウ酸、コハク酸、アジピン酸、アミノ酸等の有機酸；水酸化ナトリウム、水酸化リチウム等の無機塩類；水酸化アンモニウム、四級アンモニウム水酸化物（テトラメチルアンモニウム）等が挙げられる。
【００５８】
本実施の形態に係るインク組成物は、インク滴の良好な吐出性を確保する観点から、界面活性剤を含有してもよい。界面活性剤としては、アニオン性界面活性剤であることが好ましい。ノニオン性界面活性剤を使用すると、分散染料の分散性を確保するために使用した分散剤を分散染料の表面から剥離させてしまうことがあり、分散染料の分散性が損なわれる場合がある。アニオン性界面活性剤には、このような作用がないため好適となる。
【００５９】
アニオン性界面活性剤としては、例えば、ドデシルベンゼンスルホン酸塩、アルキレンジスルホン酸塩、ナフタレンスルホン酸ホルマリン縮合物の塩、ポリオキシエチレンアルキルエーテル硫酸エステル塩、アルキルナフタレンスルホン酸塩、アルキルジフェニルエーテルジスルホン酸塩、ジアルキルスルホコハク酸塩等が挙げられる。カウンターイオンとしては、ナトリウムイオン、アンモニウムイオン等が挙げられる。これらのアニオン性界面活性剤は、１種単独で用いてもよく、２種以上組み合わせて用いてもよい。
【００６０】
本実施の形態に係るインク組成物中の界面活性剤の含有量は、インク全量に対して０．１〜５質量％であることが好ましい。
【００６１】
防腐剤、防かび剤の好ましい具体例としては、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンゾイソチアゾリン−３−オン（ゼネカ社のプロキセルＣＲＬ、プロキセルＢＤＮ、プロキセルＧＸＬ、プロキセルＸＬ．２、プロキセルＴＮ、プロキセルＬＶ）、４−クロロ−３−メチルフェノール（バイエル社のプリベントールＣＭＫ等）などが挙げられる。
【００６２】
１．６．物性及び製造方法
本実施の形態に係るインク組成物は、上述した成分から適宜選ばれた成分を含んで調製されるが、得られるインク組成物の粘度が２０℃において２〜１０ｍＰａ・ｓであることが好ましい。さらに、本実施の形態に係るインク組成物の表面張力を２０℃において、２５〜４５ｍＮ／ｍの範囲内にすることが好ましい。粘度および表面張力をこのように調整することによって、インクジェット捺染に用いるために好ましい特性を有するインク組成物を得ることができる。この粘度および表面張力の調整は、インク組成物に含有させる水溶性有機溶剤及び各種添加剤の添加量、並びにそれらの種類等を適宜調節および選択することによって行うことができる。
【００６３】
本実施の形態に係るインク組成物の調製方法としては、例えばインク組成物に含有される各種成分を充分に混合してできるだけ均一にした後、孔径０.８μｍのメンブランフィルターで加圧濾過し、さらに得られた溶液を、真空ポンプを用いて脱気処理して調製する方法が例示できるが、これに限定されない。
【００６４】
２．インクジェット捺染
２．１．布帛
本実施の形態に係るインク組成物は、インクジェット捺染の用途で使用することができる。記録媒体である布帛を構成する素材としては、分散染料で染色可能な繊維を含有するものであれば、特に制限されない。分散染料で染色可能な繊維としては、ポリエステル、アセテート、トリアセテート、ポリアミド等の繊維を含有するものが挙げられ、ポリウレタン繊維等との混紡繊維であってもよい。その中でも、染色が容易であるため、少なくともポリエステル繊維が含有されている布帛が好ましい。
【００６５】
布帛としては、上記に挙げた繊維を、織物、編物、不織布等いずれの形態にしたものでもよい。また、分散染料で染色可能な繊維が１００％である布帛のほか、レーヨン、綿、ポリウレタン、アクリル、ナイロン、羊毛および絹等との混紡織布または混紡不織布等も捺染用布帛として使用することができる。また、上記のような布帛を構成する糸の太さとしては、１０〜１００ｄの範囲が好ましい。
【００６６】
以下、本実施の形態に係るインク組成物を用いたインクジェット捺染の各工程について説明する。
【００６７】
２．２．インクジェット捺染の各工程
２．２．１．前処理付与工程
インクジェット捺染においては、後述のインク付与工程に先立って布帛に前処理剤を付与する前処理剤付与工程を備えていてもよい。例えば、滲み防止や布帛へのインクの浸透促進を目的として、水溶性高分子類（糊剤）、カチオン性物質、撥水剤等を含む前処理剤を布帛に付与することができる。また、インクが付着する面と反対面に浸透させることを目的として、表面張力調整剤、水溶性有機溶剤等を含む前処理剤を布帛に付与することができる。
【００６８】
カチオン性物質としては、水溶性金属塩、ポリカチオン化合物等が挙げられる。水溶性金属塩としては、塩化カリウム、塩化カルシウム等のアルカリ金属またはアルカリ土類金属の無機塩や有機酸塩などを用いることができる。ポリカチオン化合物としては、各種の４級アンモニウム塩のポリマーまたはオリゴマー、ポリアミン塩などを用いることができる。
【００６９】
水溶性高分子の一つである天然水溶性高分子としては、トウモロコシ、小麦等のデンプン類、カルボキシメチルセルロース、メチルセルロース、ヒドロキシエチセルロースなどのセルロース誘導体、アルギン酸ナトリウム、グアーガム、タマリンドガム、ローカスト
ビーンガム、アラビアゴムなどの多糖類、ゼラチン、カゼイン、ケラチン等の蛋白質物質、合成水溶性高分子としては、ポリビニルアルコール、ポリビニルピロリドン、アクリル酸系ポリマーなどを用いることができる。
【００７０】
表面張力調整剤としては、アニオン性界面活性剤、カチオン性界面活性剤、両性界面活性剤、ノニオン性界面活性剤が挙げられる。また、撥水剤としては、例えば、シリコン、フッ素系およびワックス系のものが挙げられる。
【００７１】
インクジェット捺染においては、前記の前処理剤をインク、素材、布帛構造に対応して適宜選択し、布帛中に０．２〜５０質量％含有するようにパッド法、コーティング法、スプレー法などで付与せしめるのが好ましい。
【００７２】
２．２．２．インク付与工程
インクジェット捺染においては、インクジェット記録方式により吐出されたインク滴を布帛に付着させるインク付与工程を備える。インクジェット記録方式としては、いずれの方式でもよく、荷電偏向方式、コンティニュアス方式、オンデンマンド方式（ピエゾ式、バブルジェット（登録商標）式）などが挙げられる。これらのインクジェット記録方式の中でも、ピエゾ式のインクジェット記録装置を用いる方式が特に好ましい。
【００７３】
２．２．３．湿熱処理工程
インクジェット捺染においては、インクが付与された布帛を湿熱処理する湿熱処理工程を備えていてもよい。湿熱処理工程を行うことにより、分散染料を布帛に強固に染着させることができる。湿熱処理工程は従来公知の方法を用いることが可能であり、例えば、ＨＴ法（高温スチーミング法）、ＨＰ法（高圧スチーミング法）、サーモゾル法等が挙げられる。
【００７４】
２．２．４．洗浄工程
インクジェット捺染においては、インクが付与された布帛を洗浄する洗浄工程を備えていてもよい。洗浄工程は、前記湿熱処理工程の後に行うのが好ましく、布帛に染着していない分散染料を効果的に除去することができる。洗浄方法としては、特に限定されないが、白場汚染を抑制する観点から還元洗浄を用いることが好ましい。還元洗浄は、例えば、４０℃以上１００℃以下の熱アルカリ中で、ハイドロサルファイトナトリウムを作用させることにより行うものであることが好ましい。
【００７５】
３．実施例
以下、本発明を実施例に基づいて具体的に説明するが、本発明はこれらの実施例に限定されるものではない。実施例、比較例中の「部」および「％」は、特に断らない限り質量基準である。
【００７６】
３．１．インクジェット用イエローインク組成物の製造
表１に示す分散染料を１５質量部、メチルナフタレンスルホン酸ナトリウムのホルマリン縮合物２０質量部、及び水６５質量部を、ジルコニアビーズ（１ｍｍ径）５０容量部を用いて２０００ｒｐｍで５時間粉砕した。この分散液から、ジルコニアビーズを取り除いて、１５質量％濃度の分散染料分散液を得た。次いで、この分散染料分散液に、グリセリン、トリエチレングリコール、トリエチレングリコールモノメチルエーテル、トリエタノールアミン、ペレックスＳＳ−Ｈ（花王株式会社製）、Ｆｏａｍｂａｎ  ＭＳ−５７５（Ｍｕｎｚｉｎｇ  Ｃｏ．）、及び水を表１に記載の濃度となるようにそれぞれ加えて３０分間撹拌した。撹拌後に、１０μｍのメンブレンフィルターを用いて濾過することにより、表１に記載の実施例１〜１２及び比較例１〜１０の各インク組成物を調製した。
【００７７】
３．２．評価方法
３．２．１．保存安定性の評価
上記で得られた各インク組成物を、アルミニウム／ポリエチレンからなる二層インク袋に充填し、所定の温度・期間（常温で１年間または４０℃で１ヶ月間）放置した。放置後、＃４３００金属メッシュフィルターに５０ｍＬ通液し、フィルター上の異物（結晶物）の有無を確認した。評価基準は、以下の通りである。その結果を表１に併せて示した。
「○」・・・結晶性の異物は認められない。
「×」・・・結晶性の異物（Ｃ．Ｉ．ディスパースイエロー１１４）が認められた。
「×（＊）」・・・結晶性の異物（Ｃ．Ｉ．ディスパースイエロー１１４以外の分散染料の結晶）が認められた。
【００７８】
３．２．２．耐光性の評価
前処理剤済みのポリエステル布（ＦＯＲ．ＴＥＸ社製、商品名「ＰＥＳ−ＰＴ」）に対して、インクジェットプリンター（セイコーエプソン株式会社製、製品名「ＰＸ−Ｇ９３０」）を用いて前記インク組成物により１００％ベタ画像を印刷した。これを１７０℃で１０分間スチーム処理した後、８５℃の水に入れ、ハイドロサルファイトナトリウムを１ｇ／Ｌ、水酸化ナトリウムを０．２ｇ／Ｌの割合で加えて、１５分間撹拌し、還元洗浄を行った。その後、冷水で水洗し、乾燥させて、染色物を得た。
【００７９】
このようにして得た染色物につき、ＪＩＳ  Ｌ０８４３：２００６Ａ法（通常温度法）第２露光法にて、耐光性試験を実施した。表１中の数値は、等級値を表す。
【００８０】
３．２．３．色相角の測定
上記で調製したインク組成物を、イオン交換水を用いて容積基準で５００倍に希釈し、得られた希釈液１ｍＬにさらにアセトン７５質量％水溶液を加えて１０ｍＬに希釈したものを試料とした。この試料について分光光度計（株式会社日立製作所製、型式「Ｕ−３０００」、使用セル：光路長１ｃｍの石英セル、Ｄ６５光源、視野角２度）を用いて分光分析を行い、その結果からＬ＊ａ＊ｂ＊表色系におけるＬ＊値（明度）、ａ＊値、及びｂ＊値を算出し、これらａ＊値およびｂ＊値より下記式から色相角を求めた。その結果を表１に併せて示した。
【００８１】
ここで色相角は、以下のように求められる。
色相角＝３６０＋ｔａｎ（ｂ＊／ａ＊）  ａ＊＞0、ｂ＊＜0の場合
色相角＝３６０−ｔａｎ（ｂ＊／ａ＊）  ａ＊＜0、ｂ＊＜0の場合
【００８２】
３．３．評価結果
表１に、各インク組成物の組成及び評価試験の結果を示す。表１中に示す各成分の略称や商品名は、以下の通りである。
【００８３】
＜分散染料＞
・Ｄ．Ｙ.１１４（Ｃ．Ｉ．ディスパースイエロー１１４）
・Ｄ．Ｙ.１２７（Ｃ．Ｉ．ディスパースイエロー１２７、アントラキノン構造を含有）
・Ｄ．Ｙ．５１（Ｃ．Ｉ．ディスパースイエロー５１、アントラキノン構造を含有）
・Ｄ．Ｒ.９２（Ｃ．Ｉ．ディスパースレッド９２、アントラキノン構造を含有）
・Ｄ．Ｒ.１９１（Ｃ．Ｉ．ディスパースレッド１９１、アントラキノン構造を含有）
・Ｄ．Ｂ.６０（Ｃ．Ｉ．ディスパースブルー６０、アントラキノン構造を含有）
・Ｄ．Ｒ.１５４（Ｃ．Ｉ．ディスパースレッド１５４、ベンチアゾール構造及び１つの三重結合を含有）
・Ｄ．Ｙ.８２（Ｃ．Ｉ．ディスパースイエロー８２、ベンゾイミダゾール構造を含有）
・Ｄ．Ｙ.５４（Ｃ．Ｉ．ディスパースイエロー５４、キノフタロン構造を含有）
・Ｄ．Ｙ.６４（Ｃ．Ｉ．ディスパースイエロー６４、キノフタロン構造を含有）
・Ｄ．Ｙ.１３（Ｃ．Ｉ．ディスパースイエロー１３、ベンズアントロン構造を含有）
・Ｄ．Ｙ.５（Ｃ．Ｉ．ディスパースイエロー５、キノリン構造を含有）
・Ｄ．Ｙ.５６（Ｃ．Ｉ．ディスパースイエロー５６、キノリン構造を含有）
・Ｄ．Ｙ．９（Ｃ．Ｉ．ディスパースイエロー９、ベンゼン環を含有）
・Ｄ．Ｙ．４９（Ｃ．Ｉ．ディスパースイエロー４９、ベンゼン環、ピペラジン構造及びピリジン構造を含有）
・Ｄ．Ｙ．９３（Ｃ．Ｉ．ディスパースイエロー９３、ベンゼン環及び２つの三重結合を含有）
・Ｄ．Ｙ．１６３（Ｃ．Ｉ．ディスパースイエロー１６３、ベンゼン環及び２つの三重結合を含有）
・Ｄ．Ｙ．２２１（Ｃ．Ｉ．ディスパースイエロー２２１、ベンゼン環及びピリジン構造を含有）
・Ｄ．Ｙ．２４１（Ｃ．Ｉ．ディスパースイエロー２４１、ピリジン構造を含有）
・Ｄ．Ｂ．１６５（Ｃ．Ｉ．ディスパースイエロー１６５、ベンゼン環及び２つの三重結合を含有）
＜界面活性剤＞
・ペレックス  ＳＳ−Ｈ（花王株式会社製、アルキルジフェニルエーテルジスルホン酸ナトリウム）
＜消泡剤＞
・Ｆｏｒｍｂａｎ  ＭＳ−５７５（Ｍｕｎｚｉｎｇ社製、ポリシロキサン系化合物）
【００８４】
【表１】
2015183009.tif 000003
【００８５】
表１の実施例１〜１２の結果から明らかなように、Ｃ．Ｉ．ディスパースイエロー１１４と多環構造を有する分散染料とを併用したインクジェット用イエローインク組成物では、長期保存した場合でもＣ．Ｉ．ディスパースイエロー１１４由来の異物の発生が認められなかった。
【００８６】
一方、表１の比較例２〜８の結果から明らかなように、Ｃ．Ｉ．ディスパースイエロー１１４と多環構造を有しない分散染料とを併用したインクジェット用イエローインク組成物においては、長期保存した場合に異物の発生が認められた。なお、比較例４、５、８では、Ｃ．Ｉ．ディスパースイエロー１１４の結晶ではなく、多環構造を有しない分散染料の結晶が認められた。かかる理由については明らかとはなっていないが、多環構造を有しない分散染料の方がＣ．Ｉ．ディスパースイエロー１１４よりも水溶性有機溶剤への溶解度が高いため、多環構造を有しない分散染料が再結晶することにより析出したものと考えられる。
【００８７】
表１の比較例９では、多環構造を有する分散染料の含有割合が低すぎたために、４０℃１ヶ月の保存において異物の発生が認められた。すなわち、実施例１〜１２の場合に比べて異物の抑制効果が小さかった。
【００８８】
表１の比較例１０では、多環構造を有する分散染料（Ｃ．Ｉ．ディスパースレッド１５４）の所定量以上含有することにより長期保存による異物の発生を抑制することはできたものの、Ｃ．Ｉ．ディスパースレッド１５４の含有割合が高すぎたために、色相が赤味掛かってしまい、イエロー色とはならず、また耐光性にも劣ることが判った。
【００８９】
本発明は、上述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。